СЫРЬЕВАЯ СМЕСЬ ДЛЯ ПОЛУЧЕНИЯ ИСКУССТВЕННОЙ ПОРОДЫ
CRUDE MIXTURE FOR MAKING ARTIFICIAL ROCK

Изобретение относится к промышленности строительных материалов.
Известна сырьевая смесь для получения искусственной породы, включающая, мас.%: цемент (портландцемент) 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1].
Задача изобретения состоит в повышении удобоукладываемости сырьевой смеси для получения искусственной породы.
3
Технический результат достигается тем, что сырьевая смесь для получения искусственной породы, включающая портландцемент, карбонатсодержащий песок, сульфиды железа, воду, в качестве карбонатсодержащего песка содержит порошок шлама водоочистки, образующийся в результате удаления солей жесткости при водоподготовке на тепловых электроцентралях, с насыпной плотностью 850-900 кг/м и суперпластификатор C-3 при следующем соотношении компонентов, мас.%: портландцемент 22-24; сульфиды железа 2-4; вода 22-24; указанный порошок шлама водоочистки 48-50,5; суперпластификатор C-3 1-1,5.
Составы для получения искусственной породы приведены в таблице.
Таблица
Компоненты
Состав, мас.%:
1
2
3
Портландцемент
22
23
24
Сульфиды железа
4
3,5
3
Вода
22
23
24
Порошок шлама водоочистки
50,5
49,2
48
Суперпластификатор C-3
1,5
1,3
1
Подготавливают и дозируют сырьевые компоненты. Портландцемент смешивают с порошком шлама водоочистки, сульфидами железа, добавляют воду, суперпластификатор C-3 и готовят смесь. Приготовленной смесью заполняют металлические формы, выдерживают смесь в формах в течение 12 ч при температуре 20-25°C, а затем изделия извлекают из форм. Сырьевая смесь хорошо заполняет формы (подвижность не менее 4 см).
Источники информации
1. Патент №268011 ПНР, C04B, 1990.